Brevet FR3024454A1 — publié le 20160205

PROCEDE DE TRANSPORT ET/OU DE STOCKAGE DE BITUME ROUTIER DOMAINE TECHNIQUE La présente invention a pour objet un procédé de transport et/ou de stockage d'un bitume routier. La présente invention concerne également l'utilisation de pain de bitume selon l'invention comme liant routier ainsi que leur utilisation pour la fabrication d'enrobés. ETAT DE L'ART La grande majorité du bitume est utilisée en construction, principalement pour la fabrication de chaussées routières ou dans l'industrie, par exemple pour des applications de toiture. Il se présente généralement sous la forme d'un matériau noir fortement visqueux, voire solide à température ambiante, qui se fluidifie en chauffant. De manière générale, le bitume est stocké et transporté à chaud, en vrac, dans des camions-citernes ou par bateaux à des températures élevées de l'ordre de 120°C à 160°C. Or le stockage et le transport du bitume à chaud présente certains inconvénients. D'une part, le transport du bitume à chaud sous forme liquide est considéré comme dangereux et il est très encadré d'un point de vue règlementaire. Ce mode de transport ne présente pas de difficultés particulières lorsque les équipements et les infrastructures de transport sont en bon état. Dans le cas contraire, il peut devenir problématique : si le camion-citerne n'est pas suffisamment calorifugé, le bitume pourra devenir visqueux durant un trajet trop long. Les distances de livraison du bitume sont donc limitées. D'autre part, le maintien du bitume à des températures élevées dans les cuves ou dans les camions-citernes consomme de l'énergie. En outre, le maintien en température du bitume pendant une période donnée peut affecter les propriétés du bitume, notamment les propriétés de vieillissement et ainsi changer les performances finales de l'enrobé. Pour pallier les problèmes de transport et de stockage du bitume à chaud, des solutions de transport et de stockage en conditionnement à froid ont été développées. Ce mode de transport du bitume en conditionnement à froid ne représente qu'une fraction minime des quantités transportées dans le monde, mais il correspond à des besoins bien réels pour les régions géographiques d'accès difficile et coûteux par les moyens de transport traditionnels. A titre d'exemple on peut citer le transport du bitume à température ambiante dans des fûts métalliques. Ce moyen est de plus en plus contestable d'un point de vue environnemental car le bitume froid stocké dans les fûts doit être réchauffé avant son utilisation comme liant routier. Or cette opération est difficile à mettre en oeuvre pour ce type de conditionnement et les fûts constituent un déchet après utilisation. D'autre part, le stockage du bitume à froid dans des fûts conduit à des pertes car le bitume est très visqueux et une partie du produit reste sur les parois du fût lors du transvasement dans les cuves des unités de production des enrobés. Quant à la manipulation et au transport de produits bitumineux dans ces fûts, ils peuvent s'avérer difficiles et dangereux si l'équipement spécialisé de manutention des fûts n'est pas disponible chez les transporteurs ou sur le lieu d'utilisation du bitume. Le conditionnement des produits bitumineux dans des sacs en papier ou en matériau thermoplastique, tel que le polypropylène ou le polyéthylène, a fait l'objet de développements récents. A titre d'exemple, la demande de brevet US 2011/0290695 décrit un système de distribution et de conditionnement de produits bitumineux sous forme de blocs. Chaque bloc de bitume est entouré par un film de composition bitumineuse constitué d'environ 10 à 30% en poids de bitume naturel et d'environ 5 à 25% en poids d'un élastomère synthétique et de copolymères. Le film de composition bitumineuse est fondu avec le produit bitumineux et est entièrement compatible avec le bitume en fusion. Or, il a été constaté que les produits bitumineux conditionnés sous forme de sacs papier ou en matériau thermoplastique peuvent fluer durant leur manipulation, leur stockage et leur transport, car les sacs peuvent se percer augmentant les risques de déformation et de fuite notamment lorsque la température extérieure est élevée. Lorsque les sacs sont transpercés, le bitume s'écoule et les sacs collent entre eux. La manipulation des sacs ainsi détériorés devient impossible, ce qui les rend inutilisables. Malgré le développement récent des conditionnements de produits bitumineux, il existe toujours un besoin de trouver une solution de stockage et de transport des bitumes routiers et matériaux bitumineux à froid permettant de remédier aux inconvénients cités ci-dessus. En particulier, le but de la présente invention est de proposer un procédé de transport et/ou de stockage à froid amélioré. Un autre objectif de l'invention est de proposer un procédé permettant une manipulation facile du bitume routier lors des opérations de manutention. Un autre objectif de l'invention est de proposer un procédé écologique et économique pour transporter le bitume routier et éviter l'utilisation de moyens supplémentaires pour le maintien en température dudit bitume lors du transport et/ou du stockage. Un autre objectif de l'invention est de proposer un procédé écologique permettant de minimiser la présence de déchets et/ou de résidus. OBJET DE L'INVENTION L'objet de l'invention concerne un procédé de transport et/ou de stockage de bitume routier à froid, ledit bitume étant transporté et/ou stocké sous forme de pain de bitume et comprenant au moins un additif chimique choisi parmi : - un composé de formule générale (I) : R1-(COOH), dans laquelle Ri est une chaîne hydrocarbonée, linéaire ou ramifiée, saturée ou insaturée comprenant de 4 à 68 atomes de carbone, de préférence de 4 à 54 atomes de carbone, plus préférentiellement de 4 à 36 atomes de carbone et z un entier variant de 1 à 4, de préférence de 2 à 4, et - un composé de formule générale (II) : R-(NH).CONH-(X)',-NHCO(NH).-R' dans laquelle: - R et R', identiques ou différents, contiennent une chaîne hydrocarbonée, saturée ou insaturée, linéaire ou ramifiée, cyclique ou acyclique, ayant de 1 à 22 atomes de carbone et comprenant éventuellement des hétéroatomes et/ou des cycles ayant de 3 à 12 atomes et/ou des hétérocycles ayant de 3 à 12 atomes; - X contient une chaîne hydrocarbonée, saturée ou insaturée, linéaire ou ramifiée, cyclique ou acyclique, ayant de 1 à 22 atomes de carbone et comprenant éventuellement un ou plusieurs hétéroatomes et/ou des cycles ayant de 3 à 12 atomes et/ou des hétérocycles ayant de 3 à 12 atomes; - n et m sont des entiers ayant indépendamment l'un de l'autre une valeur de 0 ou de 1. On entend par bitume routier, les compositions bitumineuses constituées d'une ou de plusieurs bases bitume et comprenant un ou plusieurs additifs chimiques, lesdites compositions étant destinées à une application routière. Selon un mode de réalisation particulier, le bitume routier est transporté et/ou stocké à une température inférieure à 100°C. En particulier, la température de transport et/ou de stockage correspond à la température ambiante. On entend par température ambiante, la température qui est atteinte lors du transport et/ou de stockage du bitume selon l'invention sans que ledit bitume soit chauffé par tout type de procédé. Ainsi, la température ambiante peut atteindre des températures élevées, inférieure à 100°C durant les périodes estivales, en particulier dans les régions géographiques à climat chaud. Selon un mode de réalisation particulier préférentiel, le bitume est transporté et/ou stocké à une température comprise entre 20°C et 90°C, de préférence comprise entre 20°C et 80°C, plus préférentiellement comprise entre 40°C et 80°C, encore plus préférentiellement comprise entre 50°C et 70°C, encore plus préférentiellement comprise entre 40°C et 60°C. Selon un mode de réalisation particulier, l'additif chimique est un composé de formule générale (I) : R1-(COOH), dans laquelle Ri est une chaîne hydrocarbonée, linéaire ou ramifiée, saturée ou insaturée comprenant de 4 à 68 atomes de carbone, de préférence de 4 à 54 atomes de carbone, plus préférentiellement de 4 à 36 atomes de carbone et z un entier variant de 1 à 4, de préférence de 2 à 4. Selon un mode de réalisation particulier préférentiel, le composé est un diacide de formule générale HOOC-C'i12,,-COOH dans laquelle w est un entier variant de 4 à 22, de préférence de 4 à 12. Avantageusement, le composé est un diacide choisi parmi le groupe constitué par l'acide adipique, l'acide pimélique, l'acide subérique, l'acide azélaique, l'acide sébacique, l'acide undécanedioïque, l'acide 1,2-dodécanedioïque et l'acide tétradécanedioïque. Selon un mode de réalisation particulier, l'additif chimique est un composé de formule générale (II) : R-(NH).CONH-(X)',-NHCO(NH).-R' dans laquelle: - R et R', identiques ou différents, contiennent une chaîne hydrocarbonée, saturée ou insaturée, linéaire ou ramifiée, cyclique ou acyclique, ayant de 1 à 22 atomes de carbone et comprenant éventuellement des hétéroatomes et/ou des cycles ayant de 3 à 12 atomes et/ou des hétérocycles ayant de 3 à 12 atomes; - X contient une chaîne hydrocarbonée, saturée ou insaturée, linéaire ou ramifiée, cyclique ou acyclique, ayant de 1 à 22 atomes de carbone et comprenant éventuellement un ou plusieurs hétéroatomes et/ou des cycles ayant de 3 à 12 atomes et/ou des hétérocycles ayant de 3 à 12 atomes; - n et m sont des entiers ayant indépendamment l'un de l'autre une valeur de 0 ou de 1. Selon un mode de réalisation particulier préférentiel, le composé comprend un motif hydrazide quand n et m ont une valeur de O. Avantageusement, les groupements R et/ou R', identiques ou différents, comprennent un ou plusieurs cycles ou hétérocycles mono- ou polycycliques aromatiques éventuellement substitués par une ou plusieurs fonctions hydroxyle et/ou une ou plusieurs chaînes hydrocarbonées saturées, linéaires ou ramifiées, ayant de 1 à 6 atomes de carbone. Selon un mode de réalisation particulier préférentiel, le composé comprend deux motifs amide quand n a une valeur de 0 et m a une valeur de 1. Selon un mode de réalisation particulier préférentiel, les groupements R et/ou R', identiques ou différents, comprennent une chaîne hydrocarbonée aliphatique de 4 à 22 atomes 20 de carbone, notamment choisie parmi les groupements C4H9, C5H11, C H CH CH , -ii-23, -12-25, C17H35, C18H37, C21H43, C22H45. Avantageusement, le groupement X comprend une chaîne hydrocarbonée aliphatique de 1 à 2 atomes de carbone. 25 Selon un mode de réalisation particulier, le bitume routier comprend de 0,1% à 5% en masse, de préférence de 0,5% à 4% en masse, plus préférentiellement de 0,5% à 2,5% en masse de l'additif chimique par rapport à la masse totale dudit bitume. 30 Selon un autre un mode de réalisation particulier, le bitume routier comprend entre 0,05% et 15% en masse, de préférence entre 0,1% et 10% en masse, plus préférentiellement entre 0,5% et 6% en masse d'un adjuvant polymère oléfinique. L'objet de l'invention concerne également l'utilisation de pain de bitume comme liant routier, ledit pain de bitume étant constitué de bitume routier tel que décrit dans le procédé selon l'invention. Selon un mode de réalisation particulier, le pain de bitume est utilisé pour la fabrication d'enrobés, ledit pain de bitume étant constitué de bitume routier tel que décrit dans le procédé selon l'invention. DESCRIPTION DETAILLEE Selon un mode de réalisation particulier, on prépare un bitume routier en mettant en contact : - une base bitume, - entre 0,1% et 5% en masse, de préférence entre 0,5% et 4% en masse, plus préférentiellement entre 0,5% et 2,5% en masse d'un additif chimique. Dans la suite de la description, les pourcentages massiques sont calculés par rapport à la masse totale du bitume. On opère à des températures de fabrication comprises entre 100°C et 200°C, de préférence entre 140°C et 200°C, plus préférentiellement entre 140°C et 170°C, et sous agitation pendant une durée d'au moins 10 minutes, de préférence comprise entre 30 minutes et 10 heures, plus préférentiellement entre 1 heure et 6 heures. On entend par température de fabrication, la température de chauffage de la base bitume avant mélange ainsi que la température de mélange. La température et la durée du chauffage varient selon la quantité de bitume utilisée et sont définies par la norme NF EN 12594. Parmi les bases bitumes utilisables selon l'invention, on peut citer tout d'abord les bitumes d'origine naturelle, ceux contenus dans des gisements de bitume naturel, d'asphalte naturel ou les sables bitumineux et les bitumes provenant du raffinage du pétrole brut. Les bases bitumes selon l'invention sont avantageusement choisies parmi les bases bitumes provenant du raffinage du pétrole brut. Les bases bitumes peuvent être choisies parmi les bases bitumes ou mélange de bases bitumes provenant du raffinage du pétrole brut, en particulier des bases bitumes contenant des asphaltènes. Les bases bitumes peuvent être obtenues par des procédés conventionnels de fabrication des bases bitumes en raffinerie, en particulier par distillation directe et/ou distillation sous vide du pétrole. Ces bases bitumes peuvent être éventuellement viscoréduites et/ou désasphaltées et/ou rectifiées à l'air. Les différentes bases bitumes obtenues par les procédés de raffinage peuvent être combinées entre elles pour obtenir le meilleur compromis technique. La base bitume peut aussi être une base bitume de recyclage. Les bases bitumes peuvent être des bases bitumes de grade dur ou de grade mou. Les bases bitumes selon l'invention ont une pénétrabilité, mesurée à 25°C selon la norme EN 1426, comprise entre 5 et 300 1/10 mm, de préférence entre 10 et 100 1/10 mm, plus préférentiellement entre 30 et 100 1/10 mm. Selon un mode de réalisation particulier, l'additif chimique peut être un composé de formule générale (I) suivante : R1-(COOH), dans laquelle Ri est une chaîne hydrocarbonée, linéaire ou ramifiée, saturée ou insaturée comprenant de 4 à 68 atomes de carbone, de préférence de 4 à 54 atomes de carbone, plus préférentiellement de 4 à 36 atomes de carbone et z un entier variant de 1 à 4, de préférence de 2 à 4, plus préférentiellement égal à 2. Les additifs chimiques répondant à la formule (I) peuvent avantageusement être des monoacides (z=1), des diacides (z = 2), des triacides (z = 3) ou des tétracides (z = 4). Les additifs chimiques préférés sont des diacides avec z = 2. De même, le groupement Ri est, de préférence, une chaîne hydrocarbonée linéaire et saturée de formule CwH2w avec w un entier variant de 4 à 22, de préférence de 4 à 12. Les additifs chimiques ont, en particulier, la formule générale HOOC-CwEl2w-COOH où w est un entier variant de 4 à 22, de préférence de 4 à 12. Ces additifs chimiques correspondent à la formule (I) précédente dans laquelle z = 2 et Ri= CwH2w. Les diacides préférés sont les suivants : - l'acide adipique ou acide 1,6-hexanedioïque avec w = 4 - l'acide pimélique ou acide 1,7-heptanedioïque avec w = 5 - l'acide subérique ou acide 1,8-octanedioïque avec w = 6 - l'acide azélaique ou acide 1,9-nonanedioïque avec w = 7 - l'acide sébacique ou acide 1,10-decanedioïque avec w = 8 - l'acide undécanedioïque avec w = 9 - l'acide 1,2-dodécanedioïque avec w = 10 - l'acide tétradécanedioïque avec w = 12. Les diacides peuvent aussi être des dimères diacide d'acide(s) gras insaturé(s) c'est-à-dire des dimères formés à partir d'au moins un acide gras insaturé, par exemple à partir d'un seul acide gras insaturé ou à partir de deux acides gras insaturés différents. Les dimères diacide d'acide(s) gras insaturé(s) sont classiquement obtenus par réaction de dimérisation intermoléculaire d'au moins un acide gras insaturé (réaction de Diels Alder par exemple). De préférence, on dimérise un seul type d'acide gras insaturé. Ils dérivent en particulier de la dimérisation d'un acide gras insaturé notamment en C8 à C34, notamment en C12 à C22, en particulier en C16 à C20, et plus particulièrement en C18. Un dimère d'acide gras préféré est obtenu par dimérisation de l'acide linoléïque, celui-ci pouvant ensuite être partiellement ou totalement hydrogéné. Un autre dimère d'acide gras préféré a pour formule HOOC-(CH2)7- CH=CH-(CH2)7-COOH. Un autre dimère d'acide gras préféré est obtenu par dimérisation du linoléate de méthyle. De la même façon, on peut trouver des triacides d'acides gras et des tétracides d'acides gras, obtenus respectivement par trimérisation et tétramérisation d'au moins un acide gras. Selon un autre mode de réalisation particulier, l'additif chimique peut être un composé de formule générale (II) suivante : R-(NH).CONH-(X)',-NHCO(NH)n-R' dans laquelle: - R et R', identiques ou différents, contiennent une chaîne hydrocarbonée, saturée ou insaturée, linéaire ou ramifiée, cyclique ou acyclique, ayant de 1 à 22 atomes de carbone et comprenant éventuellement des hétéroatomes et/ou des cycles ayant de 3 à 12 atomes et/ou des hétérocycles ayant de 3 à 12 atomes; - X contient une chaîne hydrocarbonée, saturée ou insaturée, linéaire ou ramifiée, cyclique ou acyclique, ayant de 1 à 22 atomes de carbone et comprenant éventuellement un ou plusieurs hétéroatomes et/ou des cycles ayant de 3 à 12 atomes et/ou des hétérocycles ayant de 3 à 12 atomes; - n et m sont des entiers ayant indépendamment l'un de l'autre une valeur de 0 ou de 1. Selon une variante de l'invention, l'entier m a une valeur de 0. Dans ce cas particulier, les groupements R-(NH).CONH et NHCO(NH).-R' sont liés de façon covalente par une liaison hydrazide CONH-NHCO. Les groupements R et/ou R', identiques ou différents, comprennent alors un groupement choisi parmi au moins une chaîne hydrocarbonée d'au moins 4 atomes de carbone, au moins un cycle aliphatique de 3 à 8 atomes, au moins un système polycyclique condensé aliphatique, partiellement aromatique ou entièrement aromatique, chaque cycle comprenant 5 ou 6 atomes, pris seul ou en mélange. De préférence, les groupements R et/ou R', identiques ou différents, sont des chaînes hydrocarbonées linéaires, saturées comprenant de 4 à 22 atomes de carbone. Parmi les chaînes hydrocarbonées linéaires, saturées préférées, on peut citer les groupements C4H9, C9H19, CHH23, Ci2H25, Ci7H35, Cl8H37, C21H43,C22H45. Selon une autre variante de l'invention, l'entier m a une valeur de 1. Le groupement R, le groupement R' et/ou le groupement X, comprennent alors un groupement choisi parmi au moins une chaîne hydrocarbonée d'au moins 4 atomes de carbone, au moins un cycle aliphatique de 3 à 8 atomes, au moins un système polycyclique condensé aliphatique, partiellement aromatique ou entièrement aromatique, chaque cycle comprenant 5 ou 6 atomes, pris seul ou en mélange. De préférence, le groupement X représente une chaîne hydrocarbonée linéaire, saturée comprenant de 1 à 22 atomes de carbone. De préférence, le groupement X est choisi parmi les groupements C2H4, C3E16. Le groupement X peut aussi être un groupement cyclohexyle ou un groupement phényle, les radicaux R-(NH).CONH- et NHCO(NH).-R'- peuvent alors être en position ortho, méta ou para. Par ailleurs, ils peuvent être en position cis ou trans l'un par rapport à l'autre. De plus, lorsque le radical X est cyclique, ce cycle peut être substitué par d'autres groupements que les deux groupements principaux R-(NH).CONH- et -NHCO(NH).-R'. Le groupement X peut également comprendre deux ou plusieurs cycles aliphatiques et/ou aromatiques condensés ou non. Ainsi selon une variante préférée de l'invention, le groupement X est un groupement comportant deux cycles aliphatiques reliés par un 25 groupement CH2 éventuellement substitué comme par exemple: Selon une autre variante de l'invention, le groupement X est un groupement comportant deux cycles aromatiques reliés par un groupement CH2 éventuellement substitué comme par 30 exemple: D'autres composés particuliers sont les dérivés uréides, dont une urée particulière la 4,4'-bis(dodécylaminocarbonylamino)diphénylméthane qui a pour formule: C12H25-NHCONH-C6H4-CH2-C6H4-NHCONH-C12H25. Selon un mode de réalisation particulier préféré, l'additif chimique est un composé de formule générale (II) dans laquelle l'entier n a une valeur de 0. Parmi les composés préférés selon l'invention, on peut citer les dérivés hydrazides répondant aux formules suivantes: C5Hii-CONH-NHCO-05Hii C 9H19 -C ONH-NHC 0 -C 9H19 C11H23-CONH-NHCO-C11H23 C 17E135-C ONH-NHC 0 -C 17E135 C21H43-CONH-NHCO-C21H43. On peut également citer les diamides, dont une diamide préférée est la N,N'- éthylènedi(stéaramide), C17H35-CONH-CH2-CH2-NHCO-C17H35. Selon un mode de réalisation particulier, le bitume routier comprend de 0,1% à 5% en masse, de préférence de 0,5% à 4% en masse, plus préférentiellement de 0,5% à 2,5% en masse de l'additif chimique par rapport à la masse totale dudit bitume. Selon un autre mode de réalisation particulier, on prépare un bitume routier en mettant en contact : - une base bitume, - entre 0,1% et 5% en masse, de préférence entre 0,5% et 4% en masse, plus préférentiellement entre 0,5% et 2,5% en masse d'un additif chimique, - et entre 0,05% et 15% en masse, de préférence entre 0,1% et 10% en masse, plus préférentiellement entre 0,5% et 6% en masse d'un adjuvant polymère oléfinique. La base bitume et l'additif chimique sont tels que décrits ci-dessus. L'adjuvant polymère oléfinique est choisi, de préférence, dans le groupe consistant en (a) les copolymères éthylène/(méth)acrylate de glycidyle ; (b) les terpolymères éthylène/monomère A/monomère B et (c) les copolymères résultant du greffage d'un monomère B sur un substrat polymère. (a) Les copolymères éthylène/(méth)acrylate de glycidyle sont, avantageusement, choisis parmi les copolymères statistiques ou séquencés, de préférence statistiques, d'éthylène et d'un monomère choisi parmi l'acrylate de glycidyle et le méthacrylate de glycidyle, comprenant de 50% à 99,7% en masse, de préférence de 60% à 95% en masse, plus préférentiellement 60% à 90% en masse d'éthylène. (b) Les terpolymères sont, avantageusement, choisis parmi les terpolymères statistiques ou séquencés, de préférence statistiques, d'éthylène, d'un monomère A et d'un monomère B. Le monomère A est choisi parmi l'acétate de vinyle et les acrylates ou méthacrylates d'alkyle en Ci à C6. Le monomère B est choisi parmi l'acrylate de glycidyle et le méthacrylate de glycidyle. Les terpolymères éthylène/monomère A/monomère B comprennent de 0,5% à 40% en masse, de préférence de 5% à 35% masse, plus préférentiellement de 10% à 30% en masse de motifs issus du monomère A et, de 0,5% à 15% en masse, de préférence de 2,5% à 15% en masse de motifs issus du monomère B, le reste étant formé de motifs issus de l'éthylène. (c) Les copolymères résultent du greffage d'un monomère B choisi parmi l'acrylate de glycidyle et le méthacrylate de glycidyle, sur un substrat polymère. Le substrat polymère consiste en un polymère choisi parmi les polyéthylènes, notamment les polyéthylènes basse densité, les polypropylènes, les copolymères statistiques ou séquencés, de préférence statistiques, d'éthylène et d'acétate de vinyle et les copolymère statistiques ou séquencés, de préférence statistiques, d'éthylène et d'acrylate ou méthacrylate d'alkyle en Ci à C6, comprenant de 40% à 99,7% en masse, de préférence de 50% à 99% en masse d'éthylène. Lesdits copolymères greffés comprennent de 0,5% à 15% en masse, de préférence de 2,5% à 15% en masse de motifs greffés issus du monomère B. L'adjuvant polymère oléfinique est, de préférence, choisi parmi les terpolymères (b) éthylène/monomère A/monomère B décrits ci-dessus. Avantageusement, l'adjuvant polymère oléfinique est choisi parmi les terpolymères statistiques d'éthylène, d'un monomère A choisi parmi les acrylates ou méthacrylates d'alkyle en Ci à C6 et d'un monomère B choisi parmi l'acrylate de glycidyle et le méthacrylate de glycidyle, comprenant de 0,5% à 40% en masse, de préférence de 5% à 35% masse, plus préférentiellement de 10% à 30% en masse de motifs issus du monomère A et, de 0,5% à 15% en masse, de préférence de 2,5% à 15% en masse de motifs issus du monomère B, le reste étant formé de motifs issus de l'éthylène. Selon un mode de réalisation particulier, le bitume comprend de 0,05% à 15% en masse, de 10 préférence de 0,1% à 10% en masse, plus préférentiellement de 0,5% à 6% en masse de l'adjuvant polymère oléfinique par rapport à la masse totale dudit bitume. Les quantités de l'additif chimique et, éventuellement, de l'adjuvant polymère oléfinique sont ajustées en fonction de la nature de la base bitume utilisée. En particulier, la pénétrabilité 15 visée est de préférence comprise entre 20 et 45 1/10mm et la température de ramollissement bille et anneau (TBA) visée est, de préférence, supérieure à 90°C, étant entendu que la pénétrabilité est mesurée à 25°C selon la norme EN 1426 et la TBA selon la norme EN 1427. Selon un mode de réalisation particulier préféré, le bitume routier comprend une combinaison 20 de l'additif chimique de formule (II) et l'adjuvant polymère oléfinique décrits ci-dessus. On préférera la combinaison dans laquelle l'additif chimique a une formule (II) où m=0, plus préférentiellement où m=0 et n=0. On préférera également la combinaison dans laquelle l'adjuvant polymère oléfinique est 25 choisi parmi les terpolymère (b) éthylène/monomère A/monomère B décrits ci-dessus. Plus préférentiellement, le bitume routier comprend l'additif chimique de formule (II) où m=0, plus préférentiellement où m=0 et n=0 et l'adjuvant polymère oléfinique choisi parmi les terpolymères (b) éthylène/monomère A/monomère B décrits ci-dessus. 30 Le bitume routier tel que décrit ci-dessus peut également contenir d'autres additifs connus ou d'autres élastomères pour bitume connus tels que les copolymères SB (copolymère à blocs du styrène et du butadiène), SBS (copolymère à blocs styrène-butadiène-styrène), SIS (styrène-isoprène-styrène), SBS* (copolymère à blocs styrène-butadiène-styrène en étoile), SBR (styrène-b-butadiène-rubber), EPDM (éthylène propylène diène modifié). Ces élastomères peuvent en outre être réticulés selon tout procédé connu, par exemple avec du soufre. On peut également citer les élastomères réalisés à partir de monomères styrène et de monomères butadiène permettant une réticulation sans agent réticulant tels que décrits dans les documents W02007/058994, W02008/137394 et par la demanderesse dans la demande de brevet W02011/013073. Selon un mode de réalisation particulier, le bitume routier est constitué uniquement d'une ou de plusieurs bases bitumes et d'un ou de plusieurs additifs chimiques tels que décrits ci-dessus. L'objet de l'invention concerne un procédé de transport et/ou de stockage d'un bitume routier à froid, ledit bitume étant transporté et/ou stocké sous forme de pain de bitume. Le bitume est tel que décrit ci-dessus. On entend par transport et/ou stockage à froid, un transport et/ou un stockage à une température inférieure à 100°C, de préférence à une température ambiante inférieure à 100°C. La température est, de préférence, comprise entre 20°C et 90°C, de préférence comprise entre 20°C et 80°C, plus préférentiellement comprise entre 40°C et 80°C, encore plus préférentiellement comprise entre 50°C et 70°C, encore plus préférentiellement comprise entre 40°C et 60°C. On entend par pain de bitume, un bloc de bitume routier ayant une masse comprise entre 1 kg et 1000 kg, de préférence, entre 1 kg et 200 kg, plus préférentiellement entre 1 kg et 50 kg, encore plus préférentiellement entre 5 kg et 25 kg, encore plus préférentiellement entre 10 kg et 30 kg, ledit bloc étant avantageusement parallélépipédique, de préférence étant un pavé. Le pain de bitume a, de préférence, un volume compris entre 1000 cm3 et 50000 cm3, de préférence entre 5000 cm3 et 25000 cm3, plus préférentiellement entre 10000 cm3 et 30000 cm3, encore plus préférentiellement entre 14000 cm3 et 25000 cm3. Lorsque le pain de bitume est manipulé manuellement par une personne, la masse du pain de bitume peut varier de 1 à 20 kg, et de 20 à 50 kg dans le cas d'une manutention par deux personnes. Lorsque la manutention est réalisée par des équipements mécaniques, la masse du pain de bitume peut varier de 50 à 1000 kg. Le pain de bitume est fabriqué à partir du bitume routier tel que décrit ci-dessus selon tout procédé connu, par exemple selon le procédé de fabrication décrit dans le document US2011/0290695. Le pain de bitume est avantageusement emballé d'un film thermofusible selon tout procédé connu, de préférence par un film en polypropylène, polyéthylène ou un mélange de polyéthylène et polypropylène. Le bitume conditionné en pain de bitume emballé d'un film thermofusible présente l'avantage d'être prêt à l'emploi c'est-à-dire qu'il peut être directement chauffé dans le fondoir sans déballage préalable ou éventuellement introduit directement dans l'unité d'enrobage de fabrication des enrobés routiers. Le matériau thermofusible qui fond avec le bitume n'affecte pas les propriétés dudit bitume. Le pain de bitume peut également être conditionné dans un carton selon tout procédé connu. En particulier, le pain de bitume est conditionné dans un carton en faisant couler à chaud le bitume dans un carton dont la paroi de la face interne est siliconée puis refroidit, les dimensions du carton étant adaptées au poids et/ou volume du pain de bitume souhaités. L'objet de l'invention concerne également l'utilisation de pain de bitume tel que décrit ci-dessus comme liant routier. Le liant routier peut à son tour être employé pour fabriquer des enrobés, en association avec des granulats selon tout procédé connu. Les enrobés bitumineux sont utilisés comme matériaux pour la construction et l'entretien des corps de chaussée et de leur revêtement, ainsi que pour la réalisation de tous travaux de voiries. On peut citer par exemple les enduits superficiels, les enrobés à chaud, les enrobés à froid, les enrobés coulés à froid, les graves émulsions, les couches de bases, de liaison, d'accrochage et de roulement, et d'autres associations d'un liant bitumineux et du granulat routier possédant des propriétés particulières, telles que les couches anti-orniérantes, les enrobés drainants, ou les asphaltes (mélange entre un liant et des granulats du type du sable). Les pains de bitume selon la présente invention sont remarquables en ce qu'ils permettent le transport et/ou le stockage de bitume routier à froid dans des conditions optimales, en particulier sans qu'il y ait fluage desdits pains lors de leur transport et/ou le stockage, même lorsque la température ambiante est élevée et sans dégrader les propriétés dudit bitume routier pour une application routière, voire en les améliorant. Exemples L'invention est illustrée par les exemples suivants donnés à titre non limitatif Les caractéristiques rhéologiques et mécaniques des bitumes auxquelles on fait référence dans ces exemples sont mesurées de la façon indiquée dans le tableau 1. Tableau 1 Propriété Abréviation Unité Norme de mesure Pénétrabilité à l'aiguille à 25°C P25 1 /1 0 mm NF EN 1426 Température de ramollissement bille et anneau TBA °C NF EN 1427 Viscosité Cylindre il Pa.s NF EN 13702 Bitumes BtA1,lh,1134 Différents bitumes B1, B2, B3 et B4 sont préparés à partir des produits suivants : - une base bitume de grade 35/50, notée Bo, ayant une pénétrabilité P25 de 34 1/10 mm et une TBA de 54,4°C et disponible commercialement auprès du groupe TOTAL sous la marque AZALT® ; - un copolymère diséquencé styrène/butadiène, noté SB, ayant une quantité en masse de styrène de 30% par rapport à la masse du copolymère, commercialisé par la société KRATON sous le nom D1184 A ; - une cire Fischer-Tropsch disponible commercialement auprès de la société SASOL sous la marque Sasobit° ; - l'acide sébacique ; - un additif chimique, le 2',3-bis[[343,5-di-tert-buty1-4-hydroxyphenyl]propionyl]] propionohydrazide, noté hydrazide. Les quantités en pourcentage massique utilisées pour chaque bitume sont indiquées dans le tableau 2 ci-dessous. Tableau 2 Bitume B1 B2 B3 B4 (témoin) (témoin) Base bitume Bo 95% 96,5% 98,6% 99,15% SB 5% - - - Sasobit° - 3,5% - - Acide sébacique - - 1,4% - Hydrazide - - - 0,85% P25 (1 /1 0 mm) 27 28 25 29 TBA (°C) 95 86 109 106 La quantité d'additifs pour chaque bitume est ajustée de manière à obtenir des bitumes ayant des propriétés mécaniques équivalentes, notamment une pénétrabilité P25 et une TBA proches. Les bitumes sont préparés de la manière suivante. Pour le bitume B1, on introduit dans un réacteur maintenu à 185°C et sous agitation à 300 tours/min, la base bitume Bo et le copolymère SB. Le contenu du réacteur est ensuite maintenu à 185°C sous agitation à 300 tours/min pendant 4 heures. Pour le bitume B2, on introduit la base bitume Bo dans un réacteur maintenu à 165°C sous agitation à 300 tours/min. On introduit ensuite dans le réacteur la cire Fischer-Tropsch. Le contenu du réacteur est maintenu à 165°C sous agitation à 300 tours/min pendant 1 heure. Les préparations des bitumes B3 et B4 sont réalisées en introduisant d'abord la base bitume Bo dans un réacteur à 160°C sous agitation à 300 tours/min. Ensuite, on ajoute l'acide sébacique (B3) ou l'hydrazide (B4) sous forme de granulés. Les mélanges sont agités pendant environ 1 heure à 160°C pour obtenir un aspect final homogène. Les mélanges sont refroidis à température ambiante.25 Etude des propriétés de vieillissement des bitumes l30 et B3 Le vieillissement des bitumes Bo et B3 a été étudié selon le protocole suivant: Bo et B3 subissent un premier vieillissement selon la méthode RTFOT (Rolling Thin Film Oven Test) tel que décrit dans la norme NF EN 12607-1 puis sont soumis à un second test basé sur le principe du test PAV (Pressure Aging Vessel) tel que décrit dans la norme ASTM D6521. Les propriétés de résistance au vieillissement des bitumes Bo et B3 mesurées selon les normes citées ci-dessus sont consignées dans le tableau 3 suivant : Tableau 3 Bitume Bo B3 P25 (1/10 mm) 34 25 Viscosité Cylindre (Pa. s) à : - 120°C 1,940 1,965 - 130°C 1,030 0,991 - 140°C 0,620 0,535 - 150°C 0,375 0,360 - 160°C 0,224 0,230 Après vieillissement RTFOT P25 (1/10 mm) 25 21 Viscosité Cylindre (Pa. s) à : - 120°C 3,140 3,279 - 130°C 1,610 1,621 - 140°C 0,898 0,942 - 150°C 0,537 0,564 - 160°C 0,343 0,352 Après vieillissement RTFOT et PAV P25 (1/10 mm) 18 19 Température d'isomodule à 300 MPa (°C) -12,6 -13,0 Pente à la température d'isomodule à 300 MPa 0,273 0,266 Température critique (m=0,300) (°C) -8,5 -8,4 Le bitume B3 présente des propriétés de résistance au vieillissement équivalentes à la base bitume Bo non additivée. Les valeurs de viscosité du bitume B3 restent quasiment identiques à celles de la base bitume Bo. La maniabilité du bitume B3 à chaud reste donc inchangée par rapport à la base bitume Bo. Par ailleurs, les propriétés du bitume B3 selon l'invention ne sont pas affectées après vieillissement RTFOT. Le test RTFOT montre que la pénétrabilité diminue moins dans le bitume B3 que dans la base bitume de départ Bo, après vieillissement simulé. Ainsi, l'ajout de l'acide sébacique à la base bitume Bo permet d'obtenir un liant ayant les spécifications nécessaires pour une application routière. Prés aration des s ains de bitume Pl P2 P3 et P4 Des pains de bitume P1 à P4 sont préparés à partir des bitumes B1 à B4 respectivement selon la méthode suivante. Une masse d'environ 0,5 kg de bitume est coulée à 160°C dans un moule rectangulaire en acier couvert d'un film thermofusible en polyéthylène. Le moule est ensuite refroidi à température ambiante puis démoulé. Essai de fluage Un essai de fluage qualitatif est préalablement réalisé. Les pains de bitume Pi, P2, P3 et P4 ainsi obtenus sont placés dans des étuves à différentes températures et sous une charge de 2,5 kg (+/- 50 g) pour simuler l'empilement des pains les uns sur les autres, lors de leur transport et/ou leur stockage. En effet, on estime que 6 pains sont empilés verticalement sur une palette lors du transport et/ou du stockage des pains de bitume. Les blocs sont d'abord placés en étuve à une température de 40°C. Si aucun fluage n'est observé après un certain temps, au maximum après 3 semaines, de nouveaux pains sont moulés et placés à une température d'étuve de 50°C pendant au minimum 7 jours. Cette opération est répétée en augmentant la température de 10°C jusqu'à une température maximale de 80°C si aucun fluage n'est observé, ou jusqu'à la température où un fluage important des pains est observé si ladite température est inférieure à 80°C. Le fluage se traduit visuellement par une déformation des pains et un écoulement du bitume. Le tableau 4 ci-dessous répertorie les résultats de l'essai de fluage obtenus pour les différents pains de bitume. Tableau 4 Pain de bitume Pi P2 P3 P4 (témoin) (témoin) Température de l'étuve (°C) 40 + + +++ +++ 50 - - +++ +++ 60 np* np* +++ +++ 70 np* np* +++ +++ 80 np* np* ++ ++ +++ : aucun fluage observé après 15 jours ++ : aucun fluage observé après 7 jours + : léger fluage observé après 3 jours - : fluage important en moins de 2 heures * np : non pertinent ; l'essai de fluage n'a pas été réalisé à cette température dans la mesure où le fluage est observé pour des températures inférieures. Seuls les pains de bitume P3 et P4 selon la présente invention ne fluent pas dans les conditions de stockage et/ou de transport conventionnelles. Essai de résistance au fluage Cet essai est mis en oeuvre afin d'évaluer la résistance à la déformation de chaque pain de bitume P1, P2, P3 et P4 lorsque celui-ci est soumis à une charge et à une température de 50°C. L'essai de résistance au fluage proprement dit est réalisé à l'aide d'un analyseur de texture commercialisé sous le nom LF Plus par la société LLOYD Instruments et équipé d'une enceinte thermique. Pour ce faire, on place une boîte métallique et cylindrique contenant une masse de 60 g de pain de bitume à l'intérieur de l'enceinte thermique réglée à une température de 50°C. Le piston de l'analyseur de texture est un cylindre de diamètre égal à 20 mm et de hauteur 60 mm. Le piston cylindrique est au départ placé au contact de la surface supérieure du pain de bitume. Ensuite, il se déplace verticalement vers le bas, à une vitesse constante de 1 mm/min, sur une distance calibrée de 10 mm de manière à exercer une force de compression sur la surface supérieure du pain de bitume. L'analyseur de texture mesure la force maximale de compression appliquée par le piston sur le pain de bitume à 50°C. La mesure de la force maximale de compression permet d'évaluer la capacité du pain de bitume à résister à la déformation. Ainsi, plus cette force est importante, meilleure sera la résistance à la déformation du pain de bitume. Les résultats sont répertoriés dans le tableau 5 ci-dessous. Tableau 5 Pain de bitume P1 P2 P3 P4 (témoin) (témoin) Force maximale de compression (N) 3,95 4,40 26,96 110,84 Bien que les valeurs du couple pénétrabilité P25 et TBA des pains de bitume P1 à P4 sont équivalentes, ces dernières se comportent différemment face à la déformation. En effet, on estime qu'un pain de bitume est suffisamment résistant au fluage lorsque la force maximale de compression est au moins égale à 25 N à 50°C. Ainsi, les pains P3 et P4 selon l'invention sont particulièrement résistants au fluage comparativement aux pains de bitume témoins Pi et P2. En outre, le pain P4 contenant l'hydrazide est remarquable dans la mesure où la force maximale de compression est environ 25 fois plus importante que celle appliquée aux pains de bitume témoins P1 ou P2 qui auront tendance à fluer lors de leur transport ou de leur stockage, notamment à des températures supérieures ou égales à 40°C, de préférence supérieures ou égales à 50°C, plus préférentiellement supérieures ou égales à 60°C. Ainsi, les pains de bitume selon l'invention ne collent pas entre eux et gardent leur forme et leur consistance même à température ambiante élevée. Ainsi, le transport et/ou le stockage sont optimisés pour les pains de bitume selon l'invention, avec une manipulation facilitée, sécurisée et des pertes de bitume minimisées. Etude des propriétés des enrobés bitumineux Et) et E3 Des enrobés E0 et E3 ont été préparés respectivement à partir des bitumes Bo et B3. Les enrobés E0 et E3 comprennent respectivement 5,4% en masse de bitume Bo ou B3 et 94,6% en masse de granulats, lesdits pourcentages étant calculés par rapport à la masse de l'enrobé bitumineux. Les enrobés sont préparés par mélange des bitumes et des granulats à 165°C selon un procédé conventionnel. Les propriétés des enrobés E0 et E3 mesurées ci-dessus sont consignées dans le tableau 6 suivant : Tableau 6 Enrobé Et) E3 Essai Duriez (1) Teneur en vides (%) 10,30 9,80 r (MPa) 8,7 10,9 R (MPa) 10,5 12,8 r/R (%) 83 85,3 Orniérage (2) Teneur en vides (%) 6,6 6,8 Profondeur d'ornières à 30000 cycles (%) 3,5 3,6 Fissuration à basse température (TSRST) (3) Température de fissuration (°C) -24,6 -23,0 Contrainte à la fissuration (MPa) 4,38 4,20 (1) Essai de résistance au désenrobage à l'eau selon la norme NF EN 12697-12 (méthode B) (2) Essai de résistance à l'orniérage selon la norme NF EN 12697-22 (3) Essai de fissuration à basse température selon la norme NF EN 12697-46 10 Les enrobés réalisés avec un bitume selon l'invention comme liant routier présentent des propriétés identiques comparativement à un enrobé de l'art antérieur Et). L'ajout d'un ou plusieurs additifs selon l'invention dans un bitume n'affecte pas les propriétés des enrobés réalisés à partir de tel bitume. 15 Ainsi, pour chaque essai réalisé, les teneurs en vides sont comparables pour E0 et E3, ce qui traduit une maniabilité équivalente. Cette observation est cohérente puisque les bitumes Bo et B3 présentent des viscosités comparables entre 120°C et 160°C (cf. tableau 3). En outre, les valeurs de résistance r et R sont plus élevées pour l'enrobé E3 que pour l'enrobé Eo. Les propriétés en module et fatigue de l'enrobé E3 sont très satisfaisantes 20 comparativement à l'enrobé Eo. REVENDICATIONS1. Procédé de transport et/ou de stockage de bitume routier à froid, ledit bitume étant transporté et/ou stocké sous forme de pain de bitume et comprenant au moins un additif chimique choisi parmi : - un composé de formule générale (I) : R1-(COOH), dans laquelle Ri est une chaîne hydrocarbonée, linéaire ou ramifiée, saturée ou insaturée comprenant de 4 à 68 atomes de carbone, de préférence de 4 à 54 atomes de carbone, plus préférentiellement de 4 à 36 atomes de carbone et z un entier variant de 1 à 4, de préférence de 2 à 4, et - un composé de formule générale (II) : R-(NH).CONH-(X)',-NHCO(NH).-R' dans laquelle: - R et R', identiques ou différents, contiennent une chaîne hydrocarbonée, saturée ou insaturée, linéaire ou ramifiée, cyclique ou acyclique, ayant de 1 à 22 atomes de carbone et comprenant éventuellement des hétéroatomes et/ou des cycles ayant de 3 à 12 atomes et/ou des hétérocycles ayant de 3 à 12 atomes; - X contient une chaîne hydrocarbonée, saturée ou insaturée, linéaire ou ramifiée, cyclique ou acyclique, ayant de 1 à 22 atomes de carbone et comprenant éventuellement un ou plusieurs hétéroatomes et/ou des cycles ayant de 3 à 12 atomes et/ou des hétérocycles ayant de 3 à 12 atomes; - n et m sont des entiers ayant indépendamment l'un de l'autre une valeur de 0 ou de 1. 25 2. Procédé selon la revendication 1, dans lequel ledit bitume routier est transporté et/ou stocké à une température inférieure à 100°C, de préférence à une température ambiante inférieure à 100°C. 30 3. Procédé selon l'une des revendications 1 et 2, dans lequel ledit bitume routier est transporté et/ou stocké à une température comprise entre 20°C et 90°C, de préférence comprise entre 20°C et 80°C, plus préférentiellement comprise entre 40°C et 80°C, encore plus préférentiellement comprise entre 50°C et 70°C, encore plus préférentiellement comprise entre 40°C et 60°C. 4. Procédé selon l'une quelconque des revendications 1 à 3, dans lequel l'additif chimique est un composé de formule générale (I) : R1-(COOH), dans laquelle Ri est une chaîne hydrocarbonée, linéaire ou ramifiée, saturée ou insaturée comprenant de 4 à 68 atomes de carbone, de préférence de 4 à 54 atomes de carbone, plus préférentiellement de 4 à 36 atomes de carbone et z un entier variant de 1 à 4, de préférence de 2 à 4. 5. Procédé selon la revendication 4, dans lequel ledit composé est un diacide de formule générale HOOC-C,E12,-COOH dans laquelle w est un entier variant de 4 à 22, de préférence de 4 à 12. 6. Procédé selon l'une des revendications 4 et 5, dans lequel ledit composé est un diacide choisi parmi le groupe constitué par l'acide adipique, l'acide pimélique, l'acide subérique, l'acide azélaique, l'acide sébacique, l'acide undécanedioïque, l'acide 1,2- dodécanedioïque et l'acide tétradécanedioïque. 7. Procédé selon l'une quelconque des revendications 1 à 3, dans lequel l'additif chimique est un composé de formule générale (II) : R-(NH).CONH-(X)',-NHCO(NH).-R' dans laquelle: - R et R', identiques ou différents, contiennent une chaîne hydrocarbonée, saturée ou insaturée, linéaire ou ramifiée, cyclique ou acyclique, ayant de 1 à 22 atomes de carbone et comprenant éventuellement des hétéroatomes et/ou des cycles ayant de 3 à 12 atomes et/ou des hétérocycles ayant de 3 à 12 atomes; - X contient une chaîne hydrocarbonée, saturée ou insaturée, linéaire ou ramifiée, cyclique ou acyclique, ayant de 1 à 22 atomes de carbone et comprenant éventuellement un ou plusieurs hétéroatomes et/ou des cycles ayant de 3 à 12 atomes et/ou des hétérocycles ayant de 3 à 12 atomes; - n et m sont des entiers ayant indépendamment l'un de l'autre une valeur de 0 ou de 1. 30 8. Procédé selon la revendication 7, dans lequel ledit composé comprend un motif hydrazide quand n et m ont une valeur de 0. 9. Procédé selon la revendication 8, dans lequel lesdits groupements R et/ou R', identiques ou différents, comprennent un ou plusieurs cycles ou hétérocycles mono- ou polycycliques aromatiques éventuellement substitués par une ou plusieurs fonctions hydroxyle et/ou une ou plusieurs chaînes hydrocarbonées saturées, linéaires ou ramifiées, ayant de 1 à 6 atomes de carbone. 10. Procédé selon la revendication 7, dans lequel ledit composé comprend deux motifs amide quand n a une valeur de 0 et m a une valeur de 1. 11. Procédé selon l'une quelconque des revendications 7 à 10, dans lequel lesdits groupements R et/ou R', identiques ou différents, comprennent une chaîne hydrocarbonée aliphatique de 4 à 22 atomes de carbone, notamment choisie parmi les groupements C4H9, C5Hii, C9H19, CHH23, C121-125, C17H35, Cl8H37, C21H43, C22H45. 12. Procédé selon l'une quelconque des revendications 7 à 11, dans lequel ledit groupement X comprend une chaîne hydrocarbonée aliphatique de 1 à 2 atomes de carbone. 13. Procédé selon l'une quelconque des revendications 1 à 12, dans lequel le bitume routier comprend de 0,1% à 5% en masse, de préférence de 0,5% à 4% en masse, plus préférentiellement de 0,5% à 2,5% en masse dudit additif chimique par rapport à la masse totale dudit bitume. 14. Procédé selon l'une quelconques des revendications 1 à 13, dans lequel le bitume routier comprend entre 0,05% et 15% en masse, de préférence entre 0,1% et 10% en masse, plus préférentiellement entre 0,5% et 6% en masse d'un adjuvant polymère oléfinique. 15. Utilisation de pains de bitume tels que décrits dans l'une quelconque des revendications 1 à 14 comme liant routier. 16. Utilisation selon la revendication 15, pour la fabrication d'enrobés.